(57)【特許請求の範囲】
【請求項１】
（Ａ）光透過性支持層；及び
（Ｃ）光透過性導電層
を含有する光透過性導電性フィルムであって、
前記光透過性支持層（Ａ）が、
外径５μｍ以上であって、平均外径５μm〜50μmであるポリエステル樹脂塊（１）と、外径５μｍ未満であって、平均外径0.5μm〜５μm未満であるポリエステル樹脂塊（２）を含有し、
前記ポリエステル樹脂塊（１）と前記ポリエステル樹脂塊（２）の平均外径の差が４μｍ以上であり、
前記光透過性導電層（Ｃ）が、前記光透過性支持層（Ａ）の少なくとも一方の面に、直接又は一以上の他の層を介して配置されており、
前記光透過性支持層（Ａ）のみからなる支持フィルム主面から観察した透視像において、前記ポリエステル樹脂塊（１）が500個／ｍｍ２〜900個／ｍｍ２、前記ポリエステル樹脂塊（２）が700個／ｍｍ２〜1100個／ｍｍ２観察されることを特徴とする、光透過性導電性フィルム。
【請求項２】
請求項１に記載の光透過性導電性フィルムを含む、タッチパネル。 
【発明の詳細な説明】
【技術分野】
【０００１】
本発明は、光透過性導電性フィルム及びそれを有するタッチパネルに関する。
【背景技術】
【０００２】
タッチパネルに搭載される光透過性導電性フィルムとして、ＰＥＴ等からなる光透過性支持層の上に酸化インジウムスズ（ＩＴＯ）等からなる光透過性導電層を積層して得られるフィルムが数多く使用されている（特許文献１）。
【０００３】
これらの光透過性導電性フィルムは、さらにエッチング処理を行うことにより光透過性導電層をパターン化した上でタッチパネルに搭載されるのが通常である。このようにして光透過性導電層がパターン化された光透過性導電性フィルムにおいて、フィルム表面に光透過性導電層のパターンが視認されるようになること（いわゆるパターン見え現象；ｐａｔｔｅｒｎ ｖｉｓｉｂｉｌｉｔｙ）が知られている。
【０００４】
このようにして光透過性導電層がパターン化された光透過性導電性フィルムは、光透過性導電層が存在する領域（本明細書において、「パターン部」ということがある。）と、光透過性導電層が存在しない領域（本明細書において、「エッチング部」ということがある。）とで、異なる分光透過率及び分光反射率を示す。このような分光透過率及び分光反射率の差が、パターン見え現象の原因であると考えられている。
【０００５】
そこで、これらの各領域における屈折率の差に着目し、その差を補正することによりパターン見え現象を改善しようとする技術が種々提案されている（特許文献１〜３）。さらに、パターン化された光透過性導電層において、パターン化領域に入射した光の反射率と、非パターン化領域に入射した光の反射率を互いに近似させる効果を備える層（このような層のことを本明細書において「光学干渉層」ということがある。）を、光透過性導電層の下層側に設けることにより、パターン見え現象を解消しようとする技術も提案されている（特許文献４）。
【０００６】
また、ハードコート層が光透過性支持層の操作面側の面に隣接して設けられている光透過性導電性フィルムにおいては、別の課題として、光透過性支持層とハードコート層の間の屈折率差に起因して、干渉縞がフィルム表面上に観察されるという現象が知られている。この干渉縞現象は、光透過性支持層とハードコート層の間の屈折率差を一定の範囲内に抑えることにより緩和されることが知られている（特許文献５、６）。
【０００７】
また、近年になって、加熱処理によって光透過性導電性フィルムのパターン部が視認されやすくなり、この結果見栄えが悪化することも報告されている（特許文献７）。しかしながら、かかる原因は十分に解明されていない。
【先行技術文献】
【特許文献】
【０００８】
【特許文献１】特開平８−２４０８００号公報
【特許文献２】特開２００２−９８９３５号公報
【特許文献３】特開２００３−２０２５５２号公報
【特許文献４】ＷＯ２０１０／１１４０５６号公報
【特許文献５】特開平７−３２５２０１号公報
【特許文献６】特開平７−１５１９０２号公報
【特許文献７】特開２０１２−１２８６２９号公報
【発明の概要】
【発明が解決しようとする課題】
【０００９】
本発明者らは、パターン見え現象が改善された光透過性導電性フィルムを提供することを課題とする。
【課題を解決するための手段】
【００１０】
本発明者らは、パターン部及びエッチング部を有する光透過性導電性フィルムでは、ポリエステル樹脂フィルム中に屈折率がわずかに異なるポリエステル樹脂粒子を含有させることによる光散乱効果によって、パターン見え現象が改善されることを突き止めた。そして、本発明者らは、鋭意検討を重ね、ポリエステル樹脂粒子を特定の態様で含有するポリエステル樹脂フィルムを支持層とし、支持層に導電層を設けることによって上記課題を解決できることを見出した。本発明はさらなる検討を重ねることにより完成されたものであり、以下の態様を含む。
項１．
（Ａ）光透過性支持層；及び
（Ｃ）光透過性導電層
を含有する光透過性導電性フィルムであって、
前記光透過性支持層（Ａ）が、
（１）外径５μｍ以上であって、平均外径５μm〜50μmであるポリエステル樹脂塊と、
（２）外径５μｍ未満であって、平均外径0.5μm〜５μm未満であるポリエステル樹脂塊
を含有し、
前記ポリエステル樹脂塊（１）と前記ポリエステル樹脂塊（２）の平均外径の差が、４μｍ以上であり、
前記光透過性導電層（Ｃ）が、前記光透過性支持層（Ａ）の少なくとも一方の面に、直接又は一以上の他の層を介して配置されており、
前記光透過性支持層（Ａ）のみからなる支持フィルム主面から観察した透視像において、前記ポリエステル樹脂塊（１）が500個／ｍｍ２〜900個／ｍｍ２、前記ポリエステル樹脂塊（２）が700個／ｍｍ２〜1100個／ｍｍ２観察されることを特徴とする、光透過性導電性フィルム。
項２．
項１に記載の光透過性導電性フィルムを含む、タッチパネル。
【発明の効果】
【００１１】
本発明を利用することにより、パターン見え現象を改善することができる。
【図面の簡単な説明】
【００１２】
【図１】光透過性支持層（Ａ）中に、ポリエステル樹脂塊（１）及びポリエステル樹脂塊（２）が含有されている態様の一例を示す模式図である。
【図２】光透過性支持層（Ａ）の片面に、光透過性導電層（Ｃ）が、互いに全層が隣接して配置されている、本発明の光透過性導電性フィルムを示す断面図である。
【図３】光透過性支持層（Ａ）の両面に、光透過性導電層（Ｃ）が、互いに全層が隣接して配置されている、本発明の光透過性導電性フィルムを示す断面図である。
【図４】光透過性支持層（Ａ）の片面に、アンダーコート層（Ｄ）及び光透過性導電層（Ｃ）がこの順で、互いに全層が隣接して配置されている、本発明の光透過性導電性フィルムを示す断面図である。
【図５】光透過性支持層（Ａ）の両面に、アンダーコート層（Ｄ）及び光透過性導電層（Ｃ）がこの順で、互いに全層が隣接して配置されている、本発明の光透過性導電性フィルムを示す断面図である。
【発明を実施するための形態】
【００１３】
１．  光透過性導電性フィルム
本発明の光透過性導電性フィルムは、
（Ａ）光透過性支持層；及び
（Ｃ）光透過性導電層
を含有する光透過性導電性フィルムであって、
前記光透過性支持層（Ａ）が、
（１）外径５μｍ以上であって、平均外径５μm〜50μmであるポリエステル樹脂塊と、
（２）外径５μｍ未満であって、平均外径0.5μm〜５μm未満であるポリエステル樹脂塊
を含有し、
前記ポリエステル樹脂塊（１）と前記ポリエステル樹脂塊（２）の平均外径の差が、４μｍ以上であり、
前記光透過性導電層（Ｃ）が、前記光透過性支持層（Ａ）の少なくとも一方の面に、直接又は一以上の他の層を介して配置されており、
前記光透過性支持層（Ａ）のみからなる支持フィルム主面から観察した透視像において、前記ポリエステル樹脂塊（１）が  500個／ｍｍ２〜  900個／ｍｍ２、前記ポリエステル樹脂塊（２）が  700個／ｍｍ２〜  1100個／ｍｍ２観察されることを特徴とする、光透過性導電性フィルムである。
【００１４】
本発明において「光透過性」とは、光を透過させる性質を有する（ｔｒａｎｓｌｕｃｅｎｔ）ことを意味する。「光透過性」には、透明（ｔｒａｎｓｐａｒｅｎｔ）が含まれる。「光透過性」とは、例えば、全光線透過率が８０％以上、好ましくは８５％以上、より好ましくは８８％以上である性質をいう。本発明において全光線透過率は、ヘーズメーター（日本電色社製、商品名：ＮＤＨ−２０００、またはその同等品）を用いてＪＩＳ−Ｋ−７１０５に基づいて測定する。
【００１５】
本発明において、各層の厚さは、市販の反射分光膜厚計（大塚電子、ＦＥ−３０００（製品名）、又はその同等品）を用いて求める。又は、代替的に、市販の透過型電子顕微鏡を用いた観察により求めてもよい。具体的には、ミクロトーム又はフォーカスイオンビームなどを用いて光透過性導電性フィルムをフィルム面に対して垂直方向に薄く切断し、その断面を観察する。
【００１６】
本明細書において、光透過性支持層（Ａ）の一方の面に配置される複数の層のうち二つの層の相対的な位置関係について言及する場合、光透過性支持層（Ａ）を基準にして、光透過性支持層（Ａ）からの距離が大きい一方の層を「上の」層等ということがある。
【００１７】
１．１  光透過性支持層（Ａ）
本発明において光透過性支持層とは、光透過性導電層を含有する光透過性導電性フィルムにおいて、光透過性導電層を含む層を支持する役割を果たすものをいう。光透過性支持層（Ａ）としては、特に限定されないが、例えば、タッチパネル用光透過性導電性フィルムにおいて、光透過性支持層として通常用いられるものを用いることができる。
【００１８】
光透過性支持層（Ａ）の素材は、例えばポリエステル樹脂、ポリカーボネート樹脂、ポリアクリル樹脂、ポリアセテート樹脂、ポリエーテル樹脂、ポリメタクリル樹脂、ポリスチレン樹脂、シクロオレフィンポリマー（ＣＯＰ）やシクロオレフィンコポリマー（ＣＯＣ）などのポリオレフィン樹脂、ポリイミド樹脂、ポリアミド樹脂、ポリ塩化ビニル樹脂、ポリ塩化ビニリデン樹脂、ポリアセタール樹脂、ポリフェニルサルファイド樹脂等が挙げられる。これらの中でも、好ましくはポリエステル樹脂が挙げられる。
【００１９】
光透過性支持層（Ａ）の素材に用いられるポリエステル樹脂としては、特に限定されないが、例えば、ポリエチレンテレフタレート（ＰＥＴ）、ポリエチレンナフタレート（ＰＥＮ）等が挙げられる。
【００２０】
光透過性支持層（Ａ）の厚さは、特に限定されないが、例えば、２〜３００μｍの範囲が挙げられる。光透過性の観点からは、光透過性支持層（Ａ）の厚さはより薄い方が好ましく、例えば２〜１５０μｍ、好ましくは２〜１００μｍ、より好ましくは２〜７５μｍの範囲が挙げられる。一般に、光透過性支持層等の厚みが薄い程、パターン見え現象はより顕著であるが、本発明の光透過性導電性フィルムにおいては、光透過性支持層（Ａ）の厚みが上記のようにより薄い場合であっても、パターン見え現象を改善することができる。
【００２１】
光透過性支持層（Ａ）の屈折率は、特に限定されないが、例えば、ＰＥＴを主材料とした場合には、１．６５程度である。
【００２２】
光透過性支持層（Ａ）は、図１に例示されるように、
（１）外径５μｍ以上であって、平均外径５μm〜50μmであるポリエステル樹脂塊（本明細書において、「ポリエステル樹脂塊（１）」又は「大樹脂塊」と示すこともある。）と、
（２）外径５μｍ未満であって、平均外径0.5μm〜５μm未満であるポリエステル樹脂塊（本明細書において、「ポリエステル樹脂塊（２）」又は「小樹脂塊」と示すこともある。）
を含有していること特徴とする。これにより優れた光散乱効果が期待でき、本発明の光透過性導電性フィルム主面を観察したときのパターン見え現象を改善することができ。
【００２３】
また、光透過性支持層（Ａ）のみからなる支持フィルム主面から観察した透視像において、前記ポリエステル樹脂塊（１）が500個／ｍｍ２〜900個／ｍｍ２、前記ポリエステル樹脂塊（２）が700個／ｍｍ２〜1100個／ｍｍ２観察されることにより、パターン見え現象を視認できなくできる程度の光散乱効果が期待できる。
【００２４】
パターン見え現象の改善の点では、ポリエステル樹脂塊の大きさ及び密度が重要であり、これらを所定の範囲とすることによって、より改善を図ることができる。
【００２５】
この点で、光透過性支持層（Ａ）は、該層のみからなる支持フィルム主面から観察した透視像において、ポリエステル樹脂塊（１）が５００個／ｍｍ２以上観察されるものであり、６５０個／ｍｍ２以上観察されるものであれば好ましく、７００個／ｍｍ２〜７５０個／ｍｍ２観察されるものであればより好ましく、７１０個／ｍｍ２〜７４０個／ｍｍ２観察されるものであればさらに好ましい。また、ポリエステル樹脂塊（１）の平均外径は、１０μｍ〜３０μｍであることが好ましく、１５〜２５μｍであることがより好ましい。
【００２６】
同様の点で、光透過性支持層（Ａ）は、支持フィルム主面から観察した透視像において、ポリエステル樹脂塊（２）が９００個／ｍｍ２〜１０００個／ｍｍ２観察されるものであれば好ましく、９２０個／ｍｍ２〜９７０個／ｍｍ２観察されるものであればさらに好ましい。また、ポリエステル樹脂塊（２）の平均外径は、０．７μｍ〜１．２μｍであることが好ましい。
【００２７】
なお、前記ポリエステル樹脂塊（１）と前記ポリエステル樹脂塊（２）の平均外径の差は４μｍ以上である。パターン見え現象の改善の点では、ポリエステル樹脂塊の大きさ及び密度が重要であり、２種のポリエステル樹脂塊の平均外径の差を所定の範囲とすることによって、パターン見え現象を改善できる。平均外径の差は、好ましくは１５μｍ以上、より好ましくは１９μｍ以上である。
【００２８】
ポリエステル樹脂塊の素材としては、特に限定されないが、例えば、ポリエチレンテレフタレート（ＰＥＴ）、ポリエチレンナフタレート（ＰＥＮ）等が挙げられる。
【００２９】
光透過性支持層（Ａ）のみからなるフィルム主面におけるポリエステル樹脂塊の観察は、レーザ回折顕微鏡を用いて行う。なお、ポリエステル樹脂塊の平均外径の測定は、以下のようにして行う。２００倍に拡大した観察視野（０．５ｍｍ×０．７ｍｍ）内から任意の２０個の塊を選び、それぞれの塊について観察された塊の外径の最大長さを測る。なお、観察された塊の数が２０個より少ない場合は観察視野を変えるか複数の視野を観察して合計２０個の測定値を得る。左記の方法による観察を、観察部位を変えて１０回行い、それらの測定値の平均をポリエステル樹脂塊の平均外径とする。
【００３０】
１．２  ハードコート層（Ｂ）
本発明の光透過性導電性フィルムは、ハードコート層（Ｂ）を含有していてもよい。ハードコート層（Ｂ）は、好ましくは光透過性支持層（Ａ）の少なくとも一方の面に隣接して配置されていてもよい。
【００３１】
ハードコート層（Ｂ）は、一層が配置されていてもよい。あるいは二層以上が互いに隣接して、または他の層を介して互いに離間して配置されていてもよい。
【００３２】
ハードコート層（Ｂ）は、光透過性支持層（Ａ）の両面に配置されていてもよい。
【００３３】
本発明においてハードコート層とは、プラスチック表面の傷つきを防止する役割を果たすものをいう。
【００３４】
ハードコート層（Ｂ）のバインダー成分は、特に限定されないが、例えば、アクリル系樹脂、シリコーン系樹脂、ウレタン系樹脂、メラミン系樹脂及びアルキド系樹脂等が挙げられる。これらのうち、アクリル系樹脂が特に好ましい。
【００３５】
本発明において、シリカ系粒子としては、特に限定されないが、例えば、球状シリカ、微粉末シリカや破砕シリカ等が使用できる。なお、球状シリカは微粉末シリカを球状に溶射することにより得られる。また、微粉末シリカは破砕シリカの粒子同士を相互に擦り合わせて研磨することで得られる。これらのうち、パターン見え現象を改善するという点では、球状シリカが特に好ましい。
【００３６】
ハードコート層（Ｂ）の一層あたりの厚さは、特に限定されないが、例えば０．１〜１０μｍ、１〜７μｍ、及び２〜６μｍ等が挙げられる。二層以上が互いに隣接して配置されている場合は互いに隣接している全てのハードコート層（Ｂ）の合計厚さが上記範囲内であればよい。左記の例示列挙においては後出のものが前出のものよりも好ましい。
【００３７】
ハードコート層（Ｂ）の屈折率は、本発明の光透過性導電性フィルムがタッチパネル用光透過性導電性フィルムとして使用できる限り特に限定されないが、例えば、１．４〜１．７等が挙げられる。
【００３８】
ハードコート層（Ｂ）を配置する方法としては、特に限定されないが、例えば、上述の樹脂成分を主成分とし、フィラーとしてシリカ系粒子等を含有するコート剤をフィルムに塗布して硬化する方法等が挙げられる。硬化する方法としては、特に限定されないが、例えば、熱で硬化する方法、紫外線や電子線などの活性エネルギー線で硬化する方法等が挙げられる。これらのうち、生産性の点では、紫外線により硬化する方法が好ましい。
【００３９】
１．３  光透過性導電層（Ｃ）
光透過性導電層（Ｃ）は、光透過性支持層（Ａ）に、直接又は一以上の他の層を介して配置されている。
【００４０】
本発明において光透過性導電層とは、導電性物質を含有し、電気を導通しかつ可視光を透過する役割を果たすものをいう。光透過性導電層（Ｃ）としては、特に限定されないが、例えば、タッチパネル用光透過性導電性フィルムにおいて光透過性導電層として通常用いられるものを用いることができる。
【００４１】
光透過性導電層（Ｃ）の素材は、特に限定されないが、例えば、酸化インジウム、酸化亜鉛、酸化錫及び酸化チタン等が挙げられる。光透過性導電層（Ｃ）としては、透明性と導電性を両立する点で酸化インジウムにドーパントをドープしたものを含む光透過性導電層が好ましい。光透過性導電層（Ｃ）は、酸化インジウムにドーパントをドープしたものからなる光透過性導電層であってもよい。ドーパントとしては、特に限定されないが、例えば、酸化スズ及び酸化亜鉛、並びにそれらの混合物等が挙げられる。
【００４２】
光透過性導電層（Ｃ）の素材として酸化インジウムに酸化スズをドープしたものを用いる場合は、酸化インジウム（ＩＩＩ）（Ｉｎ２Ｏ３）に酸化スズ（ＩＶ）（ＳｎＯ２）をドープしたもの（ｔｉｎ−ｄｏｐｅｄ  ｉｎｄｉｕｍ  ｏｘｉｄｅ；ＩＴＯ）が好ましい。この場合、ＳｎＯ２の添加量としては、特に限定されないが、例えば、１〜１５重量％、好ましくは２〜１０重量％、より好ましくは３〜８重量％等が挙げられる。また、ドーパントの総量が左記の数値範囲を超えない範囲で、酸化インジウムスズにさらに他のドーパントが加えられたものを光透過性導電層（Ｃ）の素材として用いてもよい。左記において他のドーパントとしては、特に限定されないが、例えばセレン等が挙げられる。
【００４３】
光透過性導電層（Ｃ）は、上記の各種素材のうちいずれか単独からなるものであってもよいし、複数種からなるものであってもあってもよい。
【００４４】
光透過性導電層（Ｃ）は、特に限定されないが、結晶体若しくは非晶質体、又はそれらの混合体であってもよい。
【００４５】
光透過性導電層（Ｃ）を形成する方法としては、導電性物質を焼成する工程を含有する方法が好ましい。焼成方法としては、特に限定されないが、例えばスパッタリング等を行う際のドラム加熱や、熱風式焼成炉、遠赤外線焼成炉などを例として挙げることができる。焼成温度は、特に限定されないが、通常は３０〜２５０℃であり、好ましくは５０〜２００℃、より好ましくは８０〜１８０℃、さらに好ましくは１００〜１６０℃である。焼成時間は、好ましくは３分〜１８０分、より好ましくは５分〜１２０分、さらに好ましくは１０分〜９０分である。焼成を行う雰囲気としては、真空下、大気、窒素やアルゴンなどの不活性ガス、酸素、若しくは水素添加窒素等、又はこれらのうち二種以上の組合せが挙げられる。導電性物質を焼成することにより、導電性物質の結晶化が促進される。
【００４６】
光透過性導電層（Ｃ）の厚さは、特に限定されないが、通常１５〜３０ｎｍである。光透過性導電層（Ｃ）の厚さは、２０ｎｍ未満であると、改善された透過率及びパターン化された光透過性導電層のパターン見えの軽減等の利点が得られるため、好ましい。この場合、光透過性導電層の厚さとしては、５〜１９ｎｍ、１２〜１９ｎｍ、及び１５〜１９ｎｍが挙げられる。左記の例示列挙においては後出のものが前出のものよりも導電性及び／又は透明性の点で好ましい。
【００４７】
光透過性導電層（Ｃ）を配置する方法は、湿式及び乾式のいずれであってもよく、特に限定されない。光透過性導電層（Ｃ）を配置する方法の具体例として、例えば、スパッタリング法、真空蒸着法、イオンプレーティング法、ＣＶＤ法及びパルスレーザーデポジション法等が挙げられる。
【００４８】
１．４  アンダーコート層（Ｄ）
本発明の光透過性導電性フィルムは、さらに光透過性支持層（Ａ）と光透過性導電層（Ｃ）の間に、少なくとも一層のアンダーコート層（Ｄ）を含有していてもよい。光透過性導電層（Ｂ）は、アンダーコート層（Ｄ）に隣接して配置されていてもよい。
【００４９】
図４に、本発明の光透過性導電性フィルムの一態様を示す。この態様では、光透過性支持層（Ａ）の一方の面に、アンダーコート層（Ｄ）が直接配置されており、光透過性導電層（Ｃ）がアンダーコート層（Ｄ）の光透過性支持層（Ａ）とは反対側の面に直接配置されている。
【００５０】
図５に、本発明の光透過性導電性フィルムの一態様を示す。この態様では、光透過性支持層（Ａ）の両方の面が同一の構成を備えており、具体的には、それぞれの面にアンダーコート層（Ｄ）が直接配置されており、光透過性導電層（Ｃ）がアンダーコート層（Ｄ）の光透過性支持層（Ａ）とは反対側の面に直接配置されている。
【００５１】
アンダーコート層（Ｄ）の素材は、特に限定されないが、例えば、誘電性を有するものであってもよい。アンダーコート層（Ｄ）の素材としては、特に限定されないが、例えば、酸化ケイ素、窒化ケイ素、酸窒化ケイ素、炭化ケイ素、シリコンアルコキシド、アルキルシロキサン及びその縮合物、ポリシロキサン、シルセスキオキサン、ポリシラザン及びアクリルシリカハイブリッド等が挙げられる。アンダーコート層（Ｄ）は、これらのうちいずれか単独からなるものであってもよいし、複数種からなるものであってもあってもよい。アンダーコート層（Ｄ）としては、ポリシラザン、アクリルシリカハイブリッド及びＳｉＯｘ（ｘ＝１．０〜２．０）からなる群より選択される１種を含む光透過性下地層が好ましい。アンダーコート層（Ｄ）は、ポリシラザン、アクリルシリカハイブリッド及びＳｉＯｘ（ｘ＝１．０〜２．０）からなる群より選択される１種からなる光透過性下地層であってもよい。アンダーコート層（Ｄ）としては、ＳｉＯｘ（ｘ＝１．０〜２．０）を含む光透過性下地層が好ましい。アンダーコート層（Ｄ）は、ＳｉＯｘ（ｘ＝１．０〜２．０）からなる光透過性下地層であってもよい。以下、例えば、ＳｉＯｘ（ｘ＝１．０〜２．０）からなる光透過性下地層を、ＳｉＯｘ層というように略記する場合がある。
【００５２】
アンダーコート層（Ｄ）は、一層が配置されていてもよい。あるいは二層以上が互いに隣接して、または他の層を介して互いに離間して配置されていてもよい。アンダーコート層（Ｄ）が二層以上互いに隣接して配置されているのが好ましい。このような態様の例としては、例えば、隣接するＳｉＯ２層及びＳｉＯｘ層からなる積層（ｓｔａｃｋｉｎｇ）、及び隣接するＳｉＯ２層及びＳｉＯｘＮｙ層からなる積層が挙げられる。例えば二層が互いに隣接して配置されている場合、ＳｉＯ２層及びＳｉＯｘ層の順序は任意であるが、光透過性支持層（Ａ）側にＳｉＯ２からなる光透過性下地層（Ｃ−１）、光透過性導電層（Ｂ）側にＳｉＯｘ（ｘ＝１．０〜２．０）からなる光透過性下地層（Ｃ−２）を配置させるのが好ましい。
【００５３】
アンダーコート層（Ｄ）の一層あたりの厚さとしては、特に限定されないが、例えば１５〜２５ｎｍ等が挙げられる。二層以上が互いに隣接して配置されている場合は互いに隣接している全てのアンダーコート層（Ｄ）の合計厚さが上記範囲内であればよい。
【００５４】
アンダーコート層（Ｄ）の屈折率は、本発明の光透過性導電性フィルムがタッチパネル用光透過性導電性フィルムとして使用できる限り特に限定されないが、例えば、１．４〜１．５が好ましい。
【００５５】
アンダーコート層（Ｄ）を配置するための方法としては、湿式及び乾式のいずれでもよく、特に限定されないが、湿式としては例えば、ゾル−ゲル法、又は微粒子分散液若しくはコロイド溶液を塗布する方法等が挙げられる。
【００５６】
アンダーコート層（Ｄ）を配置する方法として、乾式としては、例えば、スパッタリング法、イオンプレーティング法、真空蒸着法及びパルスレーザーデポジション法により隣接する層上に積層する方法等が挙げられる。
【００５７】
１．５  その他の層（Ｅ）
本発明の光透過性導電性フィルムは、光透過性支持層（Ａ）の少なくとも一方の面に、光透過性導電層（Ｃ）に加えて、ハードコート層（Ｂ）、アンダーコート層（Ｄ）及びそれらと異なる少なくとも１種のその他の層（Ｅ）からなる群より選択される少なくとも１種の層がさらに配置されていてもよい。
【００５８】
（Ａ）〜（Ｄ）のいずれとも異なるその他の層としては、特に限定されないが、例えば、接着層等が挙げられる。
【００５９】
接着層とは、二層の間に当該二層と互いに隣接して配置され、当該二層間を互いに接着するために配置される層である。接着層としては、特に限定されないが、例えば、タッチパネル用光透過性導電性フィルムにおいて接着層として通常用いられるものを用いることができる。接着層は、これらのうちいずれか単独からなるものであってもよいし、複数種からなるものであってもあってもよい。
【００６０】
１．６  本発明の光透過性導電性フィルムの用途
本発明の光透過性導電性フィルムは、タッチパネルの製造のために好ましく用いられる。
【００６１】
抵抗膜方式タッチパネルの製造のために用いられる光透過性導電性フィルムは一般に表面抵抗率（シート抵抗）が２５０〜１，０００Ω／ｓｑ程度は必要であるとされる。これに対して静電容量型タッチパネルの製造のために用いられる光透過性導電性フィルムは一般に表面抵抗率が低いほうが有利である。本発明の光透過性導電性フィルムは、抵抗率が低減されており、これにより、静電容量型タッチパネルの製造のために好ましく用いられる。静電容量型タッチパネルについて詳細は、２で説明する通りである。
【００６２】
２．  本発明の静電容量型タッチパネル
本発明の静電容量型タッチパネルは、本発明の光透過性導電性フィルムを含み、さらに必要に応じてその他の部材を含んでなる。
【００６３】
本発明の静電容量型タッチパネルの具体的な構成例としては、次のような構成が挙げられる。なお、保護層（１）側が操作画面側を、ガラス（５）側が操作画面とは反対側を向くようにして使用される。
（１）保護層
（２）本発明の光透過性導電性フィルム（Ｙ軸方向）
（３）絶縁層
（４）本発明の光透過性導電性フィルム（Ｘ軸方向）
（５）ガラス
本発明の静電容量型タッチパネルは、特に限定されないが、例えば、上記（１）〜（５）、並びに必要に応じてその他の部材を通常の方法に従って組み合わせることにより製造することができる。
【００６４】
３．  本発明の光透過性導電性フィルムの製造方法
本発明の光透過性導電性フィルムの製造方法において、それぞれの層を配置する工程は、それぞれの層について説明した通りである。
【００６５】
本発明の光透過性導電性フィルムの製造方法は、光透過性支持層（Ａ）の少なくとも一方の面に、光透過性導電層（Ｃ）に加えて、ハードコート層（Ｂ）、アンダーコート層（Ｄ）及びそれらと異なる少なくとも１種のその他の層（Ｆ）からなる群より選択される少なくとも１種の層をそれぞれ配置する工程をそれぞれ含んでいてもよい。
例えば、光透過性支持層（Ａ）の少なくとも一方の面に光透過性支持層（Ａ）側から順次配置させてもよいが、配置の順番は特に限定されない。例えば、最初に光透過性支持層（Ａ）ではない層の一方の面に他の層を配置させてもよい。あるいは、一方で２種以上の層を互いに隣接するように配置させることにより１種の複合層を得てから、又はそれと同時に、他方で同様に２種以上の層を互いに隣接するように配置させることにより１種の複合層を得て、これらの２種の複合層をさらに互いに隣接するように配置させてもよい。
【実施例】
【００６６】
以下に実施例を掲げて本発明をさらに詳しく説明するが、本発明はこれら実施例のみに限定されるものではない。
【００６７】
１．  実施例および比較例
１．０  ポリエチレンテレフタレート樹脂塊の調製
（ポリエチレンテレフタレート樹脂ペレットの粉砕）
大きさ1ｍｍのポリエチレンテレフタレートペレット10ｇを液体窒素500mlに投入し、5分後に取り出した。次に、ビーズミルを用いて粉砕した。得られた樹脂塊は外径が1〜50μm程度であった。得られた樹脂塊を小分けし、それぞれ分級した。
【００６８】
（旋回気流式ふるい分け装置を用いた分級）
得られた樹脂塊（外径：1〜50μm）を、目開き19μmのマイクロシーブでふるい、外径が19μｍを超え50μｍ以下の樹脂塊を得た後に、目開き21μmのマイクロシーブでふるい、平均外径が20μｍの樹脂塊を得た。
【００６９】
得られた樹脂塊（外径：1〜50μm）を、目開き3μmマイクロシーブでふるい、外径が3μｍを超え50μｍ以下の樹脂塊を得た後に、目開き5μmマイクロシーブでふるい、平均外径が4μｍの樹脂塊を得た。
【００７０】
得られた樹脂塊（外径：1〜50μm）を、目開き4μmマイクロシーブでふるい、外径が4μｍを超え50μｍ以下の樹脂塊を得た後に、目開き6μmマイクロシーブでふるい、平均外径が5μｍの樹脂塊を得た。
【００７１】
得られた樹脂塊（外径：1〜50μm）を、目開き9μmマイクロシーブでふるい、外径が9μｍを超え50μｍ以下の樹脂塊を得た後に、目開き11μmマイクロシーブでふるい、平均外径が10μｍの樹脂塊を得た。
【００７２】
得られた樹脂塊（外径：1〜50μm）を、目開き11μmマイクロシーブでふるい、外径が11μｍを超え50μｍ以下の樹脂塊を得た後に、目開き13μmマイクロシーブでふるい、平均外径が12μｍの樹脂塊を得た。
【００７３】
得られた樹脂塊（外径：1〜50μm）を、目開き15μmマイクロシーブでふるい、外径が15μｍを超え50μｍ以下の樹脂塊を得た後に、目開き17μmマイクロシーブでふるい、平均外径が16μｍの樹脂塊を得た。
【００７４】
得られた樹脂塊（外径：1〜50μm）を、目開き38μmの織り網でふるい、外径が38μｍを超え50μｍ以下の樹脂塊を得た後に、目開き42μmの織り網でふるい、平均外径が40μｍの樹脂塊を得た。
【００７５】
１．１  ハードコート用材料の調製
光重合剤含有ウレタンアクリレートオリゴマー（日本化薬株式会社製、商品名：KAYANOVA  FOP4000 ）に、トルエンとメチルエチルケトン（ＭＥＫ）とを５：５（重量比）の割合にて混合してなる混合溶媒を加えて、液状のハードコート用材料（固形分濃度：３０重量％）を調製した。
【００７６】
１．２  ハードコートフィルムの作成
押出機を用いてポリエチレンテレフタレート（ＰＥＴ）樹脂ペレットに対して、表１〜５に記載のとおり大きさの異なるポリエステル樹脂塊（大樹脂塊及び小樹脂塊）を加えて混練し、厚さ２３μｍ、厚さ５０μｍ、或いは厚さ２００μｍのポリエチレンテレフタレート（ＰＥＴ）フィルムを成形した。得られたポリエチレンテレフタレート（ＰＥＴ）フィルムを支持層として用いた。ＰＥＴフィルムの一方の面に、コロナ処理後、液状のハードコート用材料を、バーコーターを用いて塗工し、その塗工膜を、ドライヤーオーブンを用いて、１００℃×１分の条件で加熱乾燥した。次いで、乾燥後の塗工膜に対して紫外線を照射することにより（照射量：３００ｍＪ／ｃｍ２）、ＰＥＴフィルム上に厚さ約１μｍのハードコートを設けた。
【００７７】
ＰＥＴフィルムの他方の面に対しても同一の作業を施すことにより、両面に厚さ約１μｍのハードコートが設けられてなるハードコートフィルムを得た。また、実施例６０〜６２については、ＰＥＴ樹脂ペレットをＰＥＮ、ＣＯＰ、ＣＯＣに変えたこと以外は同様にしてハードコートフィルムを作成した。
【００７８】
１．３  光学調整層の成膜
１．３．１  高屈折率層（高屈層）の成膜
得られたハードコートフィルムの一方に平均粒子径が３０ｎｍである酸化ジルコニウム１６重量部と、ウレタンアクリレートオリゴマー（荒川化学工業株式会社製、商品名：ビームセット575 ）：５重量部と、光重合開始剤（チバ・スペシャリティ・ケミカルズ株式会社製、商品名：イルガキュア184 ）：３重量部と、メチルイソブチルケトン（ＭＩＢＫ）とメチルエチルケトン（ＭＥＫ）とを５：５（重量比）の割合にて混合してなる混合溶媒（以下、ＭＩＢＫ／ＭＥＫ混合溶媒という）とを用いて、液状の高屈折率層用材料（固形分濃度：５重量％）を調製した。ついて、１．２  ハードコートフィルムの作成で行った方法と同様にして厚さ約１μｍのハードコート層を設けた。
【００７９】
１．３．２  低屈折率層（低屈層）の成膜
光学調整層の上にＳｉ(ボロンドープ)らなるスパッタリング用ターゲット材料を用いて反応性スパッタリングで成膜した。具体的にはチャンバー内を５×１０−４Ｐａ以下となるまで真空排気した後にＡｒガスとＯ２ガスを２：１で投入しチャンバー内圧力を０．２Ｐａとしスパッタリングを実施した。得られた膜の屈折率は１．４９、膜厚は５０ｎｍであった。
【００８０】
１．４  光透過性導電層の成膜
酸化インジウム：９５重量％及び酸化スズ：５重量％からなる焼結体材料をターゲット材として用いて、ＤＣマグネトロンスパッタリング法により、低屈折率層の全面を覆う透明導電層を形成した。具体的には、チャンバー内を５×１０−４Ｐａ以下となるまで真空排気した後に、かかるチャンバー内にＡｒガス：９５％及び酸素ガス：５％からなる混合ガスを導入し、チャンバー内圧力を０．２〜０．３Ｐａとしてスパッタリングを実施した。尚、最終的に得られる透明導電層の膜厚が２０ｎｍとなるように、スパッタリングを実施した。得られた膜を１５０℃で１時間熱処理した後のシート抵抗値は１５０Ω/□であった。
【００８１】
２．  評価
各実施例及び各比較例で作成した光透過性導電性フィルムについて、パターン見え現象の程度を評価した結果を表１〜５に示す。なお、パターン見え現象は以下のようにして評価した。
【００８２】
光透過性導電性フィルムを５ｃｍ角に切り出し、光透過性導電層の上に２００μｍ幅のラインアンドスペースのレジストパターンを露光現像し、ＩＴＯエッチング液（関東化学社製、商品名「ＩＴＯ−０６Ｎ」）に１分間浸漬し、リンス及び乾燥後にレジストパターンを除去して、パターニングされた光透過性導電層を有する光透過性導電フィルムを得た。
【００８３】
光源として、白熱電灯（昼間色）の載せた机の上にパターニングされた光透過性導電性フィルムを置き、パターニングされた光透過性導電層側が白熱電灯の直下となるように白色電灯とパターニングされた光透過性導電性フィルムの配置を調整した。光透過性導電性フィルムの表面に対して４５度となる角度から光透過性導電性フィルムを観察し、白色電灯の正面から受けた光が光透過性導電性フィルムで反射した時の白色電灯の鮮明な反射像と、光透過性導電性フィルムの表面に対して４５度となる角度から観察した時の光透過性導電性フィルムで反射した白色電灯の反射光のにじみを観察した。観察した鮮明な反射像（白色電灯の正面から反射してくる反射光による白色電灯の像）と、観察した白色電灯の反射光のにじみ（白色電灯の光を正面から受けて光を反射している光透過性導電性フィルムを、光透過性導電性フィルムの表面に対して４５度となる角度から観察したときに見られる反射光による白色電灯の像）を比べ、次の評価基準で判断した。
【００８４】
パターン見えの評価基準は以下のとおりとした。
◎  鮮明な反射像しか見えず、光透過性導電フィルムの表面に対して４５度となる角度から観察しても反射光による白色電灯の像の周囲に反射光によるにじみは見られなかった。
○  鮮明な反射像が観察されたが、光透過性導電フィルムの表面に対して４５度となる角度から観察したときに反射光による白色電灯の像の周囲に反射光によるにじみが少し見られた。
△  鮮明な反射像が観察されたが、光透過性導電フィルムの表面に対して４５度となる角度から観察したときに反射光による白色電灯の像の周囲に反射光によるにじみが全周にわたって観察された。
×  鮮明な反射像が観察されず、光透過性導電フィルムの表面に対して４５度となる角度から観察したときに反射光による白色電灯の像の周囲に反射光によるにじみが顕著にみられた。
【００８５】
なお、表１〜５には、ＰＥＴフィルム主面から観察された樹脂塊の個数を計測した結果（ｍｍ２あたりに換算）が記載されている。この計測は、レーザ回折顕微鏡（倍率２００倍、視野面積は0.5mm×0.7ｍｍ）を用いて行った。
【００８６】
各実施例及び各比較例で作成した光透過性導電性フィルムについて外観を目視し、表面の粒状感を評価した。結果を表１〜表５に示す。なお、粒状感は以下のようにして評価した。
○  表面にざらつきがなく粒状の反射が見られない。
×  表面にざらつきのある粒状の反射が見られる。
【００８７】
【表１】
0005860558.tif 000002
【００８８】
【表２】
0005860558.tif 000003
【００８９】
【表３】
0005860558.tif 000004
【００９０】
【表４】
0005860558.tif 000005
【００９１】
【表５】
0005860558.tif 000006
【符号の説明】
【００９２】
１        光透過性導電性フィルム
１１      光透過性支持層（Ａ）
１２      光透過性導電層（Ｃ）
１３      アンダーコート層（Ｄ）
２        ポリエステル樹脂塊（１）（大樹脂塊）
３        ポリエステル樹脂塊（２）（小樹脂塊）
【要約】
【課題】パターン見え現象が改善された光透過性導電性フィルムを提供する。
【解決手段】
（Ａ）光透過性支持層；及び
（Ｃ）光透過性導電層
を含有する光透過性導電性フィルムであって、
前記光透過性支持層（Ａ）が、外径５μｍ以上であって、平均外径５μm〜50μmであるポリエステル樹脂塊と、外径５μｍ未満であって、平均外径0.5μm〜５μm未満であるポリエステル樹脂塊を含有し、
平均外径５μm〜50μmであるポリエステル樹脂塊と平均外径0.5μm〜５μm未満であるポリエステル樹脂塊の平均外径の差が４μｍ以上であり、
前記光透過性導電層（Ｃ）が、前記光透過性支持層（Ａ）に、直接又は一以上の他の層を介して配置されており、
フィルム主面から観察した光透過性支持層層（Ａ）の透視像において、前記平均外径５μm〜50μmであるポリエステル樹脂塊が500個／ｍｍ２〜900個／ｍｍ２平均外径0.5μm〜５μm未満であるポリエステル樹脂塊が700個／ｍｍ２〜1100個／ｍｍ２観察されることを特徴とする、光透過性導電性フィルム。
【選択図】なし【図１】
0005860558.tif 000007
【図２】
0005860558.tif 000008
【図３】
0005860558.tif 000009
【図４】
0005860558.tif 000010
【図５】
0005860558.tif 000011